СПОСОБ ПЕРЕРАБОТКИ КРАСНОГО ШЛАМА И ПОЛУЧЕНИЯ СОЛЕЙ РЕДКОЗЕМЕЛЬНЫХ МЕТАЛЛОВ

1. Способ извлечения содержания оксида железа красного шлама, включающий стадию превращения оксида натрия, присутствующего в красном шламе в форме жидкого стекла, в карбонат натрия посредством угольной кислоты.
2. Способ утилизации красного шлама, включающий следующие стадии:
(a) предоставление отходов в виде красного шлама производства глинозема;
(b) дальнейшее предоставление отходов, содержащих органическое вещество, и превращение их в синтез-газ посредством высокотемпературного пиролиза;
(c) превращение оксида натрия, присутствующего в красном шламе в форме жидкого стекла, в карбонат натрия посредством угольной кислоты;
2
3
2
3
(d1) намагничивание гематитового оксида железа (III) FeO, присутствующего в красном шламе, и отделение антиферромагнитного гематитового оксида железа (III) FeO от оставшейся суспензии посредством магнитного сепаратора; и/или
2
3
3
4
3
4
(d2) превращение гематитового оксида железа (III) FeO, присутствующего в красном шламе, в магнетитовый оксид железа (II, III) FeO с помощью синтез-газа и отделение магнетитового оксида железа (II, III) FeO от оставшейся суспензии посредством магнитного сепаратора;
2
2
(е) обработка оставшейся суспензии, полученной на стадиях (d1) или (d2), сильной кислотой, получая таким образом раствор сульфатов металлов и суспензию SiO и TiO.
3. Способ по п. 2, включающий следующие стадии:
2
3
3
4
(d3) обработка гематитового оксида железа (III) FeO, полученного на стадии (d1), и/или магнетитового оксида железа (II, III) FeO, полученного на стадии (d2), синтез-газом, полученным на стадии (b), при которой получают чистое железо (Fe).
4. Способ по п. 3, включающий следующие стадии:
5
(d4) обработка железа Fe, полученного на стадии (d3), газом - монооксидом углерода СО, при которой получают пентакарбонилжелезо Fe(CO).
5. Способ по п. 2, включающий следующие стадии:
(е1) извлечение металлов и редкоземельных металлов из сульфатов металлов и сульфатов редкоземельных металлов в растворе сульфатов металлов, полученном на стадии (е), общепринятым способом.
6. Способ по п. 2, дополнительно включающий следующие стадии:
2
2
2
2
(е2) разделение суспензии SiO и TiO, полученной на стадии (е), общепринятыми методиками, с получением чистого кварцевого песка SiO и чистого диоксида титана TiO.
2
7. Способ по п. 2, где используют синтез-газ СО плюс Н с мольным соотношением 1:1.
8. Способ по п. 2, где отходы, содержащие органическое вещество, представляют собой отходы, содержащие целлюлозу, особенно выбранные из группы бумажной макулатуры, остатков рисовой шелухи, соломы, пеньки, льна, продуктов из них и тому подобного; и пиролиз проводят в печи барабанного типа.
9. Способ по п. 2, где отходы, содержащие органическое вещество, представляют собой отходы, содержащие диоксин и/или фуран, особенно выбранные из группы отработанного масла, трансформаторного масла, остатка сельскохозяйственных химикатов и тому подобного, или другие промышленные опасные отходы, особенно выбранные из группы отходов мягчения кожи, нефтешлама, загрязненной газовой сажи, смолистых отходов, и пиролиз проводят в плазменной кузнечной печи.
10. Способ по п. 2, включающий следующие стадии:
(a) предоставление отходов в виде красного шлама производства глинозема (далее: красный шлам);
(b) дальнейшее предоставление отходов, содержащих органическое вещество, и превращение в синтез-газ посредством высокотемпературного пиролиза;
(c) превращение оксида натрия, присутствующего в красном шламе в форме жидкого стекла, в карбонат натрия посредством угольной кислоты;
2
3
2
3
(d1) намагничивание гематитового оксида железа (III) FeO, присутствующего в красном шламе, и отделение антиферромагнитного гематитового оксида железа (III) FeO от оставшейся суспензии посредством магнитного сепаратора; и/или
2
3
3
4
3
4
(d2) превращение гематитового оксида железа (III) FeO, присутствующего в красном шламе, в магнетитовый оксид железа (II, III) FeO с помощью синтез-газа и отделение магнетитового оксида железа (II, III) FeO от оставшейся суспензии посредством магнитного сепаратора; и/или
2
3
3
4
(d3) обработка гематитового оксида железа (III) FeO, полученного на стадии (d1), и/или магнетитового оксида железа (II, III) FeO, полученного на стадии (d2), синтез-газом, полученным на стадии (b), при которой получают чистое железо (Fe);
5
(d4) обработка железа (Fe), полученного на стадии (d3), газом - монооксидом углерода (СО), при которой получают пентакарбонилжелезо Fe(CO);
2
2
(е) обработка оставшейся суспензии, полученной на стадиях (d1) или (d2), сильной кислотой, получая таким образом раствор сульфатов металлов и суспензию SiO и TiO;
(е1) извлечение металлов и редкоземельных металлов из сульфатов металлов и сульфатов редкоземельных металлов в растворе сульфатов металлов, полученном на стадии (е) общепринятым способом;
2
2
2
2
(е2) разделение суспензии SiO и TiO, полученной на стадии (е) общепринятыми методиками, с получением чистого кварцевого песка SiO и чистого диоксида титана TiO.